(57)【特許請求の範囲】
【請求項１】
メタノール、ジメチルエーテルおよび炭素数が４〜８のオレフィンからなる群から選択される１種または２種以上からプロピレンを製造するためのプロピレン製造用触媒であり、該触媒がケイ素／アルミニウム原子比が500〜10000であるバインダーレス結晶質アルミノシリケート成型体からなり、結晶質アルミノシリケートがMFI型の結晶構造及び／またはMEL型の結晶構造を含み、赤外分光分析で、3715cm-1から3735cm-1の範囲内に観察されるバインダーレス結晶質アルミノシリケート成型体の水酸基のピーク位置が、3725cm-1から3735cm-1の範囲内にあるプロピレン製造用触媒の製造方法であって、
ケイ素成分、アルミニウム成分、及び構造規定剤成分を含む固体成分からなる原料成型体を、飽和水蒸気を含む雰囲気に接触させて、ケイ素成分及びアルミニウム成分を結晶質アルミノシリケートに変換する変換工程と、前記変換工程で得られた変換生成物をアルカリ金属の存在下で焼成する焼成工程と、を含み、
前記焼成工程において、アルカリ金属／アルミニウム原子比が４〜２００の範囲内となるアルカリ金属の存在下で前記変換生成物を焼成することを特徴とするプロピレン製造用触媒の製造方法。
【請求項２】
前記焼成工程で得られた焼成体中のアルカリ金属をイオン交換してプロトン型またはアンモニウムイオン型のバインダーレス結晶質アルミノシリケート成型体にするイオン交換工程を含む請求項１に記載のプロピレン製造用触媒の製造方法。
【発明の詳細な説明】
【技術分野】
【０００１】
本発明は、メタノール、ジメチルエーテルおよび炭素数が４〜８のオレフィンからなる群から選択される１種または２種以上からプロピレンを合成するためのバインダーレス結晶質アルミノシリケート成型体からなるプロピレン製造用触媒の製造方法に関する。
【背景技術】
【０００２】
結晶質アルミノシリケートを触媒として用いたメタノール及び／またはジメチルエーテルからプロピレン等のオレフィンを合成する反応は良く知られている。非特許文献１は、MFI型結晶構造を有する結晶質アルミノシリケート触媒の存在下、メタノール及びジメチルエーテルからオレフィンが生成することを記載している。反応成績は、メタノールとジメチルエーテルの転化率が9.1〜47.5％、プロピレン選択率が26.7〜48.2％であり、エチレン、ブテン、パラフィン、芳香族成分が生成することが記載されている。
【０００３】
特許文献１は、少なくとも10のケイ素／アルミニウム原子比（以下、本発明の明細書ではSi/Al比と記述する）を有するペンタシル型の結晶質アルミノシリケートを触媒に用いてメタノール及び／またはジメチルエーテルからオレフィンを製造する際、10〜90ｋPaの全圧力、0.1〜1.5の水／メタノールの重量比で行う方法を開示している。この方法により、少なくとも5重量％のエチレン、少なくとも35重量％のプロピレンと、最高30重量％のブテンが得られることが記載されているが、常圧下ではオレフィン収率は低く、パラフィン成分やガソリン等の芳香族成分が多く副生することが記載されている。なお、ペンタシル型とは、MFI型、MEL型、MOR型などのペンタシル構造を持つゼオライトを意味する。
【０００４】
即ち、結晶質アルミノシリケートを触媒として用いたメタノール及び／またはジメチルエーテルからのプロピレン合成反応では、目的のプロピレン以外にエチレン、ブテンなどのオレフィン、メタン、エタン、プロパン、ブタンなどのパラフィン、芳香族成分が副生する。
【０００５】
非特許文献２によれば、プロピレン以外の生成物のうち、ブテンなどの炭素数４以上のオレフィンは結晶質アルミノシリケートを触媒に用いてプロピレンに転化できることが記載されている。従って、ブテンなどの炭素数４以上のオレフィンは、メタノール及び／またはジメチルエーテルからプロピレン合成する反応器にリサイクルして、プロピレンに転化することができる。一方、メタン、エタン、プロパン、ブタンなどのパラフィンとエチレンは、炭素数４以上のオレフィンに比べて反応性が低いため、メタノール及び／またはジメチルエーテルからプロピレン合成する反応器にリサイクルしてもほとんどプロピレンに転化できない。また、プロパンはプロピレンと沸点が近いため、プロパン生成量が多いほど精留塔の所要段数が増え、精製エネルギーコストがかかる欠点がある。更に、芳香族成分は結晶質アルミノシリケートの細孔を閉塞し触媒性能低下の原因となるコークに転化することが知られている。非特許文献３には、エチレンは芳香族化合物からの脱離反応で生成することが述べられている。
【０００６】
従って、メタノール及び／またはジメチルエーテルからのプロピレン合成には、エチレン、パラフィン、芳香族化合物の生成量が少ない触媒が好ましく、特にエチレン、プロパンの生成量が少ない触媒の開発が望まれる。
【０００７】
一般的に、結晶質アルミノシリケートは、ケイ素化合物、アルミニウム化合物、アルカリ金属化合物と、テトラプロピルアンモニウムヒドロキシドなどの構造規定剤からなる水性反応スラリーを原料に用いて、1ミクロン前後の粒子径の粉末として水熱合成される。従って、固定床触媒として使用する場合は5mm前後の成型体に、流動層触媒として使用する場合は50〜100ミクロンの二次粒子成型体に加工する必要がある。その際、一般的には粘土やアルミナなどのバインダーを用いて成型加工する。
【０００８】
バインダー成分を実質的に含まない結晶質アルミノシリケート成型体としては、Dry  Gel  Conversion法（以下、本明細書ではDGC法と記述する）で合成した成型体が知られている。特許文献２は、アンモニウムイオンやアミン類の結晶化調整剤（構造規定剤）と二酸化ケイ素（SiO2）成分、及びアルミニウム塩を含んでなるアルカリ性の無機材料混合液から析出する固体成分から結晶性ミクロ多孔体を製造する方法を開示している。
【０００９】
また、特許文献３は、バインダーレス結晶質アルミノシリケート中に含まれる結晶格子外のアルミニウムの含有量が、該成型体に含まれる全アルミニウムの3％以下であるバインダーレスMFI型結晶質アルミノシリケート成型体と、バインダーレスMFI型結晶質アルミノシリケート成型体を含むアミノ化反応用触媒を開示している。
【先行技術文献】
【特許文献】
【００１０】
【特許文献１】特開平4-217928号公報
【特許文献２】特許第3393007号公報
【特許文献３】特許第3442348号公報
【非特許文献】
【００１１】
【非特許文献１】Journal  of  Catalysis,47巻，p.249−p.259（1977）
【非特許文献２】Microporous  and  Mesoporous  Materials，29巻，p.79−p.89（1999）
【非特許文献３】Journal  of  Catalysis，249巻，p.195−p.207（2007）
【発明の概要】
【発明が解決しようとする課題】
【００１２】
本発明者らは、ケイ素化合物、アルミニウム化合物、アルカリ金属化合物、及びテトラプロピルアンモニウムヒドロキシドからなる水性反応スラリーを原料に用いて、Si/Al比が500の結晶質アルミノシリケート粉末を水熱合成し、アルミナなどのバインダーを用いて成型して触媒を製造した。そして、本発明者らは、この触媒を用いて、メタノール及び／またはジメチルエーテルからのプロピレン合成反応を試みた。しかし、プロピレン収率は低く、エチレン、プロパンなどのパラフィン成分、芳香族成分が多く副生した。また、結晶質アルミノシリケート粉末の合成効率も悪く、実用触媒として満足できるものではなかった。
【００１３】
即ち、本発明の課題は、メタノール及び／またはジメチルエーテルからのプロピレン合成反応において、エチレン、プロパンなどのパラフィン成分、芳香族成分の生成量が少なく、プロピレン収率、プロピレン／プロパン比、触媒寿命が優れたプロピレン製造用触媒の製造方法を提供することにある。
【課題を解決するための手段】
【００１４】
本発明者らは、前記課題について鋭意検討した結果、Si/Al比が500〜10000の範囲内であるバインダーレス結晶質アルミノシリケート成型体からなる触媒がプロピレン収率、プロピレン／プロパン比、触媒寿命に優れたプロピレン製造用触媒となることを見出し本発明を完成した。
【００１５】
即ち、本発明の課題を解決するための手段は、
（１）メタノール、ジメチルエーテルおよび炭素数が４〜８のオレフィンからなる群から選択される１種または２種以上からプロピレンを製造するためのプロピレン製造用触媒であり、該触媒がケイ素／アルミニウム原子比が500〜10000であるバインダーレス結晶質アルミノシリケート成型体からなり、結晶質アルミノシリケートがMFI型の結晶構造及び／またはMEL型の結晶構造を含み、赤外分光分析で、3715cm-1から3735cm-1の範囲内に観察されるバインダーレス結晶質アルミノシリケート成型体の水酸基のピーク位置が、3725cm-1から3735cm-1の範囲内にあるプロピレン製造用触媒の製造方法であって、ケイ素成分、アルミニウム成分、及び構造規定剤成分を含む固体成分からなる原料成型体を、飽和水蒸気を含む雰囲気に接触させて、ケイ素成分及びアルミニウム成分を結晶質アルミノシリケートに変換する変換工程と、前記変換工程で得られた変換生成物をアルカリ金属の存在下で焼成する焼成工程と、を含み、
前記焼成工程において、アルカリ金属／アルミニウム原子比が４〜２００の範囲内となるアルカリ金属の存在下で前記変換生成物を焼成することを特徴とするプロピレン製造用触媒の製造方法、
（２）前記焼成工程で得られた焼成体中のアルカリ金属をイオン交換してプロトン型またはアンモニウムイオン型のバインダーレス結晶質アルミノシリケート成型体にするイオン交換工程を含む（１）に記載のプロピレン製造用触媒の製造方法、
である。
【発明の効果】
【００１６】
本発明によれば、メタノール、ジメチルエーテルおよび炭素数が４〜８のオレフィンからなる群から選択される１種または２種以上からのプロピレン合成反応において、エチレンや、プロパンなどのパラフィン成分の生成量が少なく、プロピレン収率、プロピレン／プロパン比、触媒寿命に優れたプロピレン製造用触媒が得られる。また、前記プロピレン合成反応で副生する炭素数４〜８のオレフィンをプロピレン合成反応器にリサイクルしてプロピレンに転化できるため、メタノール及び／またはジメチルエーテルからのプロピレン製造においてプロピレン収率の高いプロセスを提供できる。
【発明を実施するための形態】
【００１７】
＜プロピレン製造用触媒＞
本発明の参考形態のプロピレン製造用触媒は、ケイ素／アルミニウム原子比が500〜10000であるバインダーレス結晶質アルミノシリケート成型体からなり、結晶質アルミノシリケートがMFI型の結晶構造及び／またはMEL型の結晶構造を含むことを特徴とする。
【００１８】
［結晶質アルミノシリケート］
結晶質アルミノシリケートとは、結晶質のアルミノケイ酸塩モレキュラーシーブのことであり、ケイ素原子を中心として４つの酸素原子がその頂点に配置したSiO4四面体と、アルミニウム原子を中心として４つの酸素原子がその頂点に配置したAlO4四面体とが、酸素／（ケイ素＋アルミニウム）の原子比が２となるように互いに酸素原子を共有して、三次元的に規則性をもって結合している化合物のことである。結晶質アルミノシリケートの構造は、前記SiO4四面体とAlO4四面体の結合方式の違いによって、細孔の大きさ、形の異なる多くの構造が知られている。結晶質アルミノシリケートの構造は、国際ゼオライト学会（IZA:  International  Zeolite  Association）によって、それぞれ結晶構造を表す３文字のコードで分類されている。即ち、本発明のプロピレン製造用触媒は、国際ゼオライト学会が定めている結晶質モレキュラーシーブの結晶構造を表わす３文字のコードで、MFI型の結晶構造及び／またはMEL型の結晶構造に分類される構造を含む結晶質アルミノシリケートを含むバインダーレス結晶質アルミノシリケート成型体からなる。MFI型結晶構造はZSM-5型結晶構造とも呼ばれ、MEL型結晶構造はZSM-11型結晶構造とも呼ばれる。
【００１９】
MFI型結晶構造とMEL型結晶構造はともに５Å程度の細孔を有しており、結晶を構成する二次構成単位（Secondary  Building  Unit）が同じため、結晶質アルミノシリケートの製造条件によっては1つの結晶粒子中に同時に存在（インターグロウス）することがある。本発明の参考形態のプロピレン製造用触媒において、MFI型の結晶構造及び／またはMEL型の結晶構造とは、MFI型結晶構造とMEL型結晶構造がインターグロウスした形態を含む。
【００２０】
結晶質アルミノシリケートは、アルミニウム原子が中心にあるAlO4四面体の電子価が負であるので、プロトン、アンモニウムイオン、アルカリ金属イオン、アルカリ土類金属イオン、希土類金属イオンなどのカチオンと結合することで、電気的に中性となる。このようなカチオンは、結晶質アルミノシリケートの細孔内に存在しており、触媒作用を示す。本発明の参考形態のプロピレン製造用触媒では、バインダーレス結晶質アルミノシリケート成型体のカチオン型は特に限定されず、例えば、プロトン型、アンモニウムイオン型、アルカリ金属イオン型、アルカリ土類金属イオン型、希土類金属イオン型、遷移金属イオンなどの形で使用できるが、プロトン型、あるいは、アンモニウムイオン型がより好適に使用できる。
【００２１】
［バインダーレス結晶質アルミノシリケート成型体］
本発明の参考形態のプロピレン製造用触媒であるバインダーレス結晶質アルミノシリケート成型体は、MFI型の結晶構造及び／またはMEL型の結晶構造に分類される構造を含んでいれば良く、例えば、国際ゼオライト学会が定めている結晶質モレキュラーシーブの結晶構造を表わす３文字のコードでBEA、MOR、MWW、MTW、FERなどのほかの構造を含んでいても良い。ただ、メタノール及び／またはジメチルエーテル及び／または炭素数４〜８のオレフィンからのプロピレン合成反応（以下、本明細書ではプロピレン合成反応と記述する）におけるプロピレン収率の点から、本発明の参考形態のプロピレン製造用触媒は、MFI型結晶構造及び／またはMEL型結晶構造（上述のとおり、MFI型結晶構造とMEL型結晶構造がインターグロウスした形態を含む）のバインダーレス結晶質アルミノシリケート成型体がより好ましい。
【００２２】
本発明の参考形態のプロピレン製造用触媒であるバインダーレス結晶質アルミノシリケート成型体は実質的にバインダーを含まない。そのため、プロピレン合成反応におけるエチレン、プロパンなどのパラフィン、芳香族成分の生成量が少なく、プロピレン収率、プロピレン／プロパン比に優れる特徴がある。
【００２３】
本発明の参考形態のプロピレン製造用触媒は、バインダーレス結晶質アルミノシリケート成型体のケイ素とアルミニウムの原子比が、特定の範囲内であるものである。即ち、本発明の参考形態のプロピレン製造用触媒は、バインダーレス結晶質アルミノシリケート成型体のケイ素とアルミニウムの原子比が、ケイ素／アルミニウム原子比（Si/Aｌ比）で表わして500〜10000（SiO2/Al2O3モル比換算では1000〜20000）の範囲内である。更に、Si/Al比が1000〜5000（SiO2/Al2O3モル比換算では2000〜10000）の範囲内であることが好ましい。
【００２４】
バインダーレス結晶質アルミノシリケート成型体のSi/Al比が500〜10000の範囲内であるプロピレン製造用触媒は、Si/Al比が500未満の触媒に比べて、プロピレン合成反応におけるエチレン、プロパンなどのパラフィン成分、芳香族成分の生成量が少なく、プロピレン収率、プロピレン／プロパン比が高くなる特徴がある。更に、バインダーレス結晶質アルミノシリケート成型体のSi/Al比が1000〜5000の範囲内であるプロピレン製造用触媒は、プロピレン合成反応におけるエチレン、プロパンなどのパラフィン成分、芳香族成分の生成量が更に少なく、プロピレン収率、プロピレン／プロパン比がより高くなるため、より好ましい。一方、Si/Al比が10000を超えると、プロピレン合成反応のメタノールやジメチルエーテルの転化率が低下し、プロピレン収率が低下する。
【００２５】
バインダーレス結晶質アルミノシリケート成型体のSi/Al比の測定法は、特に限定されるものではなく、一般的な化学分析法が使用できる。例えば、バインダーレス結晶質アルミノシリケート成型体を溶解した試料溶液を、ICP発光分光分析（高周波誘導結合プラズマ発光分光分析：ICP-AES，ICP-OES）、ICP質量分析（高周波誘導結合プラズマ質量分析：ICP-MS）、原子吸光分析（AAS）することで、Si/Al比を測定できる。
【００２６】
バインダーレス結晶質アルミノシリケート成型体は、主要構成元素であるケイ素、アルミニウム、酸素以外にホウ素、アルカリ土類金属、希土類金属、チタン、ジルコニウム、イットリウム、鉄、ガリウム、リンなどの元素を含んでいても良い。これらの元素は、金属塩溶液、酸化物、水酸化物、アルコキシドなどの形で、原料成型体の調製時やバインダーレス結晶質アルミノシリケート成型体に添加することができる。
【００２７】
バインダーレス結晶質アルミノシリケート成型体は、赤外分光分析で観察されるバインダーレス結晶質アルミノシリケート成型体の水酸基のピークが特定の範囲内にあることが好ましい。即ち、赤外分光分析で、3715cm-1から3735cm-1の範囲内に観察されるバインダーレス結晶質アルミノシリケート成型体の水酸基のピーク位置が、3725cm-1から3735cm-1の範囲内にあることが好ましい。
【００２８】
結晶質アルミノシリケートは、200℃〜500℃の加熱状態での赤外分光分析で、3715cm-1から3735cm-1の範囲内に水酸基のピークが観察される。該ピーク位置は結晶質アルミノシリケートの合成条件により変化し、3725cm-1から3735cm-1の範囲内に観察されたり、あるいは、3715cm-1から3725cm-1未満の範囲内に観察されたりする。本発明では、赤外分光分析で3715cm-1から3735cm-1の範囲内に観察されるバインダーレス結晶質アルミノシリケート成型体の水酸基のピーク位置が3725cm-1から3735cm-1の範囲内にあるプロピレン製造用触媒が、プロピレン合成反応のプロピレン収率が高く、触媒寿命も長いため好ましい。これに対し、前記水酸基のピーク位置が3715cm-1から3725cm-1（3725cm-1は含まない）の範囲内にあるプロピレン製造用触媒は、プロピレン合成反応のプロピレン収率は低く、触媒寿命も短いため好ましくない。
【００２９】
赤外分光分析による3715cm-1から3735cm-1の範囲内の水酸基ピークの観察は、試料を加熱処理する装置を備えた赤外分光分析装置を用いて行うことができる。このような装置としては、例えば、サーモニコレー株式会社（現サーモフィッシャーサイエンティフィック株式会社）製の高温／真空チャンバーを備えた拡散反射測定装置Spectra-Tech  CollectorIIが好適である。拡散反射測定では試料は粉末形態で分析に供するため、プロピレン製造用触媒の分析の際は予め粉末に加工する必要がある。
【００３０】
赤外分光分析に供する試料には、塩化アンモニウム水溶液や硝酸アンモニウム水溶液などでアンモニウムイオン型にイオン交換したのち、焼成によりアンモニアを除去してプロトン型としたバインダーレス結晶質アルミノシリケート成型体、あるいは、塩酸水溶液などでプロトン型にイオン交換したバインダーレス結晶質アルミノシリケート成型体を用いる。
【００３１】
赤外分光スペクトルの測定は、粉末に加工した試料を加熱して行う。試料の加熱温度は特に限定されるものではないが、例えば、200℃〜500℃に加熱して行うと、3715cm-1から3735cm-1の範囲内の水酸基のピークが観察しやすい。試料の加熱温度が200℃未満でも、前記範囲内の水酸基ピークが観察できることがあるが、一般に結晶質アルミノシリケートは室温から200℃の範囲内の大気と接触すると大気中の水分を吸着しやすく、ピーク位置がずれたりすることがあるので、200℃〜500℃の範囲内の加熱温度が推奨される。赤外分光スペクトルの測定雰囲気は特に限定されないが、例えば、空気、あるいは、ヘリウム、窒素などの不活性ガス雰囲気下、あるいは、真空下で3715cm-1から3735cm-1の範囲内の水酸基のピークを観察することができる。
【００３２】
＜プロピレン製造用触媒の製造方法＞
本発明のプロピレン製造用触媒の製造方法は特に制限されないが、ケイ素成分とアルミニウム成分と構造規定剤成分とを含む固体成分からなる原料成型体、あるいは、ケイ素成分とアルミニウム成分とアルカリ金属成分と構造規定剤成分とを含む固体成分からなる原料成型体を、飽和水蒸気を含む雰囲気に接触させて、ケイ素成分とアルミニウム成分のほぼ全量を結晶質アルミノシリケートに変換する工程（変換工程）を含むことが好ましい。この製造方法によると、プロピレン製造用触媒が実質的にバインダーを含まないため、バインダー成型を必要とする従来の水性反応スラリーから製造される結晶質アルミノシリケート粉末から製造した触媒に比べると、プロピレン合成反応におけるエチレン、プロパンなどのパラフィン、芳香族成分の生成量が少なく、プロピレン収率、プロピレン／プロパン比に優れる。
【００３３】
また、本発明のプロピレン製造用触媒の製造方法は、少なくとも一度、アルカリ金属成分の存在下でバインダーレス結晶質アルミノシリケート成型体を焼成する工程（焼成工程）を含むことが好ましい。前記焼成工程におけるバインダーレス結晶質アルミノシリケート成型体のアルカリ金属とアルミニウムの原子比は、アルカリ金属／アルミニウム原子比で表わして、好ましくは4〜200の範囲内、より好ましくは10〜200の範囲内である。
【００３４】
アルカリ金属成分存在下で焼成を行った場合、プロピレン合成反応のプロピレン収率は高く、触媒寿命も長いため、実用的なプロピレン製造用触媒になる。また、焼成工程におけるバインダーレス結晶質アルミノシリケート成型体のアルカリ金属／アルミニウム原子比が４以上の場合、赤外分光分析で3715cm-1から3735cm-1の範囲内に観察されるバインダーレス結晶質アルミノシリケート成型体の水酸基のピーク位置は3725cm-1から3735cm-1の範囲内となり、プロピレン合成反応のプロピレン収率はより高く、触媒寿命もより長いため、より実用的なプロピレン製造用触媒となる。
【００３５】
更に、前記焼成工程におけるバインダーレス結晶質アルミノシリケート成型体のアルカリ金属／アルミニウム原子比が大きいほど、プロピレン合成反応におけるプロピレン収率はより高く、触媒寿命もより長くなるため、前記焼成工程におけるバインダーレス結晶質アルミノシリケート成型体のアルカリ金属／アルミニウム原子比は１０以上がより好ましい。
【００３６】
一方、前記焼成工程におけるバインダーレス結晶質アルミノシリケート成型体のアルカリ金属／アルミニウム原子比の上限は、上記２つの観点、すなわち、赤外分光分析で観察されるバインダーレス結晶質アルミノシリケート成型体の水酸基のピーク位置およびプロピレン合成反応のプロピレン収率、寿命性能の観点から限定されるものではない。ただ、前記焼成工程におけるバインダーレス結晶質アルミノシリケート成型体のアルカリ金属／アルミニウム原子比が200を超えると、プロピレン合成反応の性能上の問題はないが、触媒製造工程におけるハンドリングが悪くなることがあり、ハンドリング性の点からアルカリ金属／アルミニウム原子比は200以下が好ましい。
【００３７】
［製造方法の具体例］
次に本発明のプロピレン製造用触媒の製造方法をより具体的に説明する。本発明のプロピレン製造用触媒の製造工程は、少なくとも以下に挙げる第一工程から第三工程の３つの工程を含むことが好ましい。
第一工程：少なくともケイ素成分とアルミニウム成分と構造規定剤とを含む固体成分からなる原料成型体を、飽和水蒸気を含む雰囲気に接触させてバインダーレス結晶質アルミノシリケート成型体を合成する工程（変換工程）。
第二工程：第一工程で得られたバインダーレス結晶質アルミノシリケート成型体を、好ましくはアルカリ金属成分の存在下で焼成を行う工程（焼成工程）。
第三工程：第二工程で得られたバインダーレス結晶質アルミノシリケート成型体のカチオン型をプロトン型、あるいは、アンモニウムイオン型とする工程（イオン交換工程）。
【００３８】
（１）  第一工程（変換工程）
本発明のプロピレン製造用触媒であるバインダーレス結晶質アルミノシリケート成型体は、少なくともケイ素成分とアルミニウム成分と構造規定剤成分とを含む固体成分からなる原料成型体を、飽和水蒸気を含む雰囲気に接触させて合成する（第一工程）。
【００３９】
ケイ素成分の原料は特に限定されるものではないが、多孔質シリカ担体、シリカ粉末、コロイダルシリカ、ケイ酸ナトリウム水溶液（ケイ酸ソーダ）、アルコキシシランなどがケイ素成分として使用できる。なかでも、多孔質のシリカ担体が、純度が高いため使い易く好ましい。コロイダルシリカやケイ酸ナトリウム水溶液やアルコキシシランを原料に用いる際は、酸処理、あるいは、アルカリ処理して得られるシリカヒドロゲルを原料に多孔質シリカ担体を調製して、用いることができる。また、酸処理やアルカリ処理の際にアルミニウム成分の原料を併用して、アルミニウム成分を含有する多孔質シリカ・アルミナ担体を調製して、用いても良い。
【００４０】
アルミニウム成分の原料も特に限定されるものではないが、アルミニウムの硫酸塩、硝酸塩、ハロゲン化物、酸化物、水酸化物、アルコキシドなどがアルミニウム成分として使用できる。また、アルミン酸塩も使用できる。なかでも、硫酸アルミニウムの水和物、硝酸アルミニウムの水和物、アルカリ金属のアルミン酸塩、水和水酸化アルミニウム、擬ベーマイト、アルミニウムイソプロポキシドが、使い易く好適である。
【００４１】
構造規定剤成分は特に限定されるものではないが、テトラメチルアンモニウムヒドロキシド、メチルトリエチルアンモニウムヒドロキシド、テトラエチルアンモニウムヒドロキシド、テトラプロピルアンモニウムヒドロキシド、テトラブチルアンモニウムヒドロキシド、テトラメチルアンモニウムクロライド、メチルトリエチルアンモニウムブロミド、テトラエチルアンモニウムブロミド、テトラプロピルアンモニウムブロミド、テトラブチルアンモニウムブロミドなどのテトラアルキルアンモニウム塩化合物が好適に使用できる。また、これらのテトラアルキルアンモニウム塩化合物と、ノルマルプロピルアミン、ジノルマルプロピルアミン、トリノルマルプロピルアミン、エチレンジアミン、ジアミノプロパン、ジグリコールアミンなどの有機アミン類を一緒に用いても、MFI型の結晶構造及び／またはMEL型の結晶構造を含むバインダーレス結晶質アルミノシリケート成型体を合成できる。特に、テトラアルキルアンモニウム塩化合物がテトラエチルアンモニウムヒドロキシド、テトラプロピルアンモニウムヒドロキシド、テトラプロピルアンモニウムブロミド、テトラブチルアンモニウムヒドロキシド、テトラブチルアンモニウムブロミドである場合に、MFI型の結晶構造及び／またはMEL型の結晶構造を含む結晶質アルミノシリケートの結晶性が高くなるため、好ましい。
【００４２】
本発明のプロピレン製造用触媒の製造方法では、原料成型体の調製方法は特に限定されるものではなく、例えば、以下の方法が挙げられる。
（方法１）多孔質シリカ担体へアルミニウム成分、構造規定剤成分などを担持する方法。
（方法２）多孔質シリカ・アルミナ担体へ構造規定剤成分などを担持する方法。
（方法３）ケイ素成分、アルミニウム成分、構造規定剤成分などから原料成型体を調製する方法。
【００４３】
（方法１）
多孔質シリカ担体をケイ素成分の原料に用いる場合は、アルミニウム成分、構造規定剤成分、アルカリ金属成分などの原料物質の溶液に多孔質シリカ担体を含浸して、アルミニウム成分、構造規定剤成分、アルカリ金属成分などの成分を多孔質シリカ担体に担持して、原料成型体を調製できる。その際、それぞれの成分を同時に担持しても良く、順番に担持しても良い。また、それぞれの成分の担持の順序も特に限定されない。なお、アルカリ金属成分は後述するように、原料成型体の調製工程で使用しても使用しなくても良い。
【００４４】
多孔質シリカ担体の形状は、特に限定されるものではないが、例えば、球状、楕円状、円柱状、リング状、板状、シート状、ハニカム状、花びら状などの形状で使用できる。また、多孔質シリカ担体のサイズも、特に限定されるものではなく、例えば、50μｍ〜100ｍｍの範囲のものが使用できる。
【００４５】
多孔質シリカ担体へのアルミニウム成分の担持方法は、特に限定されるものではないが、例えば、アルミニウム成分の水溶液やアルコール溶液に多孔質シリカ担体を含浸させ、その後、デカンテーション、ろ過、加熱、減圧加熱などの操作で溶媒を除去して、多孔質シリカ担体へアルミニウム成分を担持することができる。その際のアルミニウム成分の使用量は、原料成型体のSi/Al比が500〜10000の範囲内になるようなアルミニウム成分の量が、最終的にプロピレン製造用触媒の結晶質アルミノシリケートのSi/Al比が500〜10000の範囲内となるので好ましい。含浸に用いるアルミニウム成分の水溶液やアルコール溶液の量は、特に限定されるものではないが、アルミニウム成分が均一に拡散することから、多孔質シリカ担体の細孔容積以上であれば良く、多孔質シリカ担体の細孔容積の２〜５倍量が好ましい。多孔質シリカ担体の含浸時間は、特に限定されるものではないが、多孔質シリカ担体の細孔全体にアルミニウム成分が拡散するような時間であれば良く、通常は0.5時間〜24時間の範囲内の時間で十分である。
【００４６】
多孔質シリカ担体への構造規定剤成分の担持方法は、特に限定されるものではないが、例えば、構造規定剤、あるいは構造規定剤の水溶液やアルコール溶液に多孔質シリカ担体を含浸させ、その後、デカンテーション、ろ過、加熱、減圧加熱などの操作で溶媒を除去して、多孔質シリカ担体へ構造規定剤成分を担持することができる。多孔質シリカ担体への構造規定剤の担持量は、特に限定されないが、多孔質シリカ担体中のSi成分のモル数を分母とし、多孔質シリカ担体へ担持した構造規定剤成分のモル数を分子として表わした数値が、0.02〜0.15の範囲内が好ましく、0.04〜0.08の範囲内がより好ましい。
【００４７】
多孔質シリカ担体へのアルカリ金属成分の担持方法は、特に限定されるものではないが、例えば、アルカリ金属成分の水溶液やアルコール溶液に多孔質シリカ担体を含浸させ、その後、デカンテーション、ろ過、加熱、減圧加熱などの操作で溶媒を除去して、多孔質シリカ担体へアルカリ金属成分を担持することができる。
【００４８】
（方法２）
多孔質シリカ・アルミナ担体から原料成型体を調製する場合は、構造規定剤成分、アルカリ金属成分などの原料物質の溶液に多孔質シリカ・アルミナ担体を含浸して、構造規定剤成分、アルカリ金属成分などの成分を多孔質シリカ・アルミナ担体に担持して、原料成型体を調製できる。多孔質シリカ・アルミナ担体の形状やサイズは、多孔質シリカ担体と同様のものが使用できる。構造規定剤成分やアルカリ金属成分の担持順序、担持方法、担持条件、アルカリ金属成分添加工程の位置は、多孔質シリカ担体から原料成型体を調製する場合と同様にして良い。
【００４９】
（方法３）
また、本発明のプロピレン製造用触媒の製造方法では、ケイ素成分、アルミニウム成分、構造規定剤成分、アルカリ金属成分などから、直接に原料成型体を調製しても良い。例えば、コロイダルシリカ、あるいは、シリカ粉末と、アルミニウム成分と、構造規定剤成分と、アルカリ金属成分とを、攪拌混合、加熱乾燥して、原料成型体を調製することができる。この場合、得られた原料成型体は、球状、円柱状、リング状など、適当な形状、サイズに加工して、バインダーレス結晶質アルミノシリケート成型体の合成に用いる。
【００５０】
本発明のプロピレン製造用触媒の製造方法では、前記方法で調製した原料成型体を、飽和水蒸気を含む雰囲気と接触させることによって、バインダーレス結晶質アルミノシリケート成型体を合成する（第一工程）。その際の飽和水蒸気の温度は、原料成型体をバインダーレス結晶質アルミノシリケート成型体に変換できれば良いので特に限定されないが、100℃〜230℃の範囲内の温度がMFI型の結晶構造及び／またはMEL型の結晶構造の結晶化が起こるため好ましい。更に、120℃〜180℃の範囲内の温度がMFI型の結晶構造及び／またはMEL型の結晶構造を含むバインダーレス結晶質アルミノシリケート成型体の結晶性が高くなるためより好ましい。原料成型体を、飽和水蒸気を含む雰囲気と接触させる時間は特に限定されないが、２時間〜200時間の範囲内の接触時間でMFI型の結晶構造及び／またはMEL型の結晶構造を含むバインダーレス結晶質アルミノシリケート成型体に変換できる。
【００５１】
原料成型体を、飽和水蒸気を含む雰囲気と接触させるための方法及びその装置は、原料成型体をバインダーレス結晶質アルミノシリケート成型体に変換できれば良いので特に限定されない。例えば、耐圧容器に原料成型体を設置し、容器下部に原料成形体と接触しないように水を入れ、密封したあと、恒温槽内で加熱することにより、バインダーレス結晶質アルミノシリケート成型体を合成できる。その際、容器下部に入れる水の量は、結晶化を行う温度と耐圧容器の容積で決まる飽和水蒸気量と、原料成型体が吸着する水蒸気量との和以上の量が好ましい。このような量は、通常、原料成型体の重さに対して20wt%以上である。また、原料成型体を耐圧容器に入れ、飽和水蒸気を耐圧容器内に流通させて、バインダーレス結晶質アルミノシリケート成型体を合成しても良い。
【００５２】
このようにして合成したバインダーレス結晶質アルミノシリケート成型体は、原料に用いたケイ素成分とアルミニウム成分のほぼ全量が結晶質アルミノシリケートに変換されており、また、原料成型体の形状、サイズを保持したまま結晶質アルミノシリケートに変換されているため、合成した成型体には本質的にバインダー成分は含まれないことになる。
【００５３】
（２）  第二工程（焼成工程）
第一工程で合成されたバインダーレス結晶質アルミノシリケート成型体は、構造規定剤成分の除去とプロピレン合成反応の触媒性能付与の２つの目的で焼成を行う。前者の目的で焼成を行う場合、アルカリ金属成分は不要であるが、後者の目的で焼成を行う場合は、後述するように、バインダーレス結晶質アルミノシリケート成型体のアルカリ金属／アルミニウム比が4〜200の範囲内で、アルカリ金属成分存在下で焼成を行うことが最終的に得られる触媒性能がより向上するため好ましい。従って、構造規定剤成分除去とプロピレン合成反応性能付与を目的にアルカリ金属成分存在下で１回の焼成を行っても良く、構造規定剤成分除去目的の焼成と、プロピレン合成反応性能付与目的のアルカリ金属成分存在下での焼成に分割して行っても良い。
【００５４】
第二工程の焼成に用いるバインダーレス結晶質アルミノシリケート成型体のアルカリ金属とアルミニウムの原子比を、アルカリ金属／アルミニウム原子比で表わして4〜200の範囲内にすることで、本発明のプロピレン製造用触媒はより良好な触媒となる。第二工程の焼成に用いるバインダーレス結晶質アルミノシリケート成型体にアルカリ金属成分を存在させるためのアルカリ金属成分添加工程のタイミングは、第二工程の最後の焼成を行う以前であれば特に限定されず、何処でも良い。また、アルカリ金属成分を添加する回数も特に限定されない。
【００５５】
第二工程の焼成に用いるバインダーレス結晶質アルミノシリケート成型体のアルカリ金属／アルミニウム原子比が4〜200の範囲内になるようするためには、例えば、ケイ素成分とアルミニウム成分と構造規定剤とを含む固体成分からなる原料成型体を調製する工程の何処かで、あるいは、原料成型体に、第二工程の焼成に用いるバインダーレス結晶質アルミノシリケート成型体のアルカリ金属／アルミニウム原子比が4〜200の範囲内になるような量のアルカリ金属成分を添加する方法が挙げられる。この場合、原料成型体に含まれるアルカリ金属成分は、第一工程で飽和水蒸気を含む雰囲気と接触させて得られたバインダーレス結晶質アルミノシリケート成型体にも概ね保持されているが、第一工程で得られたバインダーレス結晶質アルミノシリケート成型体にアルカリ金属成分を更に添加しても良い。特に、第一工程で得られたバインダーレス結晶質アルミノシリケート成型体の洗浄を行った場合、バインダーレス結晶質アルミノシリケート成型体中のアルカリ金属成分の一部、あるいは、全部が溶出してしまうことがあるので、アルカリ金属成分を更に添加して、第二工程の焼成に用いるバインダーレス結晶質アルミノシリケート成型体のアルカリ金属／アルミニウム原子比を4〜200の範囲内となるようにすることが好ましい。
【００５６】
また、第一工程において、アルカリ金属／アルミウム原子比が４未満の範囲内の原料成型体を、飽和水蒸気を含む雰囲気と接触させてバインダーレス結晶質アルミノシリケート成型体を合成した場合でも、第二工程の焼成を行う前に、第一工程で得られたバインダーレス結晶質アルミノシリケート成型体に対して、アルカリ金属／アルミニウム原子比が4〜200の範囲内となるようにアルカリ金属成分を添加すれば良い。
むしろ、原料成型体に含まれるアルカリ金属成分の量が少ない方が、第一工程で得られるバインダーレス結晶質アルミノシリケート成型体のMFI型の結晶構造及び／またはMEL型の結晶構造を含む結晶質アルミノシリケートの結晶性が高くなるため、アルカリ金属成分は原料成型体の調製工程や第一工程では用いず、第二工程の焼成前に添加する方法がより好ましい。この場合、原料成型体や第一工程のバインダーレス結晶質アルミノシリケート成型体に含まれるアルカリ金属量のより好ましい範囲は、アルカリ金属／ケイ素原子比で表わして、0.0001未満である。
【００５７】
（アルカリ金属成分の材料）
本発明のプロピレン製造用触媒の製造方法では、アルカリ金属成分は、リチウム、ナトリウム、カリウム、ルビジウム、セシウムから選ばれる少なくとも一種類が使用できる。使用できるアルカリ金属化合物は特に限定されるものではないが、例えば、リチウム、ナトリウム、カリウム、ルビジウム、セシウムの水酸化物、ハロゲン化物、硝酸塩、硫酸塩、酢酸塩、炭酸塩、重炭酸塩などが使用できる。なかでも、ナトリウム、カリウム、セシウムの水酸化物、塩化物、硝酸塩、硫酸塩、炭酸塩、重炭酸塩が、安価で使い易く好ましい。これらのアルカリ金属化合物は、単独で用いても併用しても良い。また、テトラプロピルアンモニウムヒドロキシド溶液などの構造規定剤中には、アルカリ金属イオンが含まれている場合があり、このような場合には、構造規定剤中のアルカリ金属イオンも利用できる。
【００５８】
アルミン酸ナトリウムやアルミン酸カリウムなどのアルカリ金属のアルミン酸塩もアルカリ金属成分として使用でき、これらは安価で水溶性なので使い易く、好ましい原料である。アルミン酸塩はアルミニウム成分も含むので原料成型体を調製する際に用いるが、その際、アルカリ金属のアルミン酸塩のみを使用すると、アルカリ金属のアルミン酸塩のアルカリ金属／アルミニウム原子比は概ね１〜２なので、アルカリ金属／アルミニウム原子比が４未満となってしまうことに注意しなければならない。このような場合は、他のアルカリ金属化合物を添加するなど、アルカリ金属／アルミニウム原子比が4〜200の範囲内になるような工夫をすれば良い。
【００５９】
（アルカリ金属成分の添加方法）
アルカリ金属成分を添加する方法は特に限定されるものではないが、原料成型体、あるいは、バインダーレス結晶質アルミノシリケート成型体を、アルカリ金属化合物の水溶液やアルコール溶液、アルカリ金属イオンを含んでいるテトラプロピルアンモニウムヒドロキシド溶液などに浸漬して担持する方法が簡便で好ましい。また、バインダーレス結晶質アルミノシリケート成型体を、塩化カリウムなどのアルカリ金属化合物存在下で熱処理する固相イオン交換法も適用できる。
【００６０】
（焼成方法）
焼成の温度は300℃〜800℃の範囲内の温度が好ましい。焼成の際、バインダーレス結晶質アルミノシリケート成型体が構造規定剤を含んでいる場合は、400℃〜800℃の範囲内の温度が効果的でより好ましい。焼成時間は特に限定されず、0.1時間〜24時間行えば十分である。焼成のガス雰囲気は特に限定されるものではなく、例えば、空気の雰囲気、あるいは、窒素、ヘリウム、アルゴンなどの不活性ガスの雰囲気が使用でき、また、窒素、ヘリウム、アルゴンなどの不活性ガスで希釈した酸素、あるいは、空気の雰囲気も使用できる。
【００６１】
（３）  第三工程（イオン交換工程）
アルカリ金属成分存在下で焼成したバインダーレス結晶質アルミノシリケート成型体はアルカリ金属イオンを含むので、プロピレン合成反応に用いる前に、イオン交換操作を行って、プロトン型、アンモニウムイオン型などのカチオン型に変換する（第三工程）。
【００６２】
イオン交換の方法は、特に限定されるものではなく、一般的な結晶質モレキュラーシーブのイオン交換方法で行うことができる。例えば、アンモニウムイオン交換の場合は、塩化アンモニウムや硝酸アンモニウムなどのアンモニウム塩化合物の水溶液に、室温から100℃の温度範囲内で浸漬することで行うことができる。また、バインダーレス結晶質アルミノシリケート成型体を塩化アンモニウムなどの存在下で焼成する固相イオン交換法でもイオン交換できる。このアンモニウムイオン型のバインダーレス結晶質アルミノシリケート成型体から、アンモニアを焼成除去することにより、プロトン型のバインダーレス結晶質アルミノシリケート成型体にすることができる。また、プロトン型のバインダーレス結晶質アルミノシリケート成型体は、例えば、塩酸水溶液や硝酸水溶液などに、室温から100℃の温度範囲内で浸漬することでも調製できる。
【００６３】
［その他の製造方法例］
更に、本発明のプロピレン製造用触媒の製造方法では、第二工程でアルカリ金属／アルミニウム原子比が４未満のバインダーレス結晶質アルミノシリケートを焼成してしまったあとでも、バインダーレス結晶質アルミノシリケートのアルカリ金属／アルミニウム原子比が4〜200の範囲内になるようにアルカリ金属成分を添加して、もう一度、第二工程の焼成を行えば良い。第二工程の焼成の際のバインダーレス結晶質アルミノシリケートのアルカリ金属／アルミニウム原子比が４未満であり、第三工程によりカチオン型をプロトン型、あるいは、アンモニウムイオン型としたプロピレン製造用触媒は、プロピレン合成反応のプロピレン収率、寿命性能がやや劣るが、前記プロピレン製造用触媒のアルカリ金属／アルミニウム原子比が4〜200の範囲内となるようにアルカリ金属成分を添加して、アルカリ金属成分の存在下でもう一度焼成を行うことで、プロピレン合成反応のプロピレン収率を向上させることができ、触媒寿命も長くできるからである。
【００６４】
バインダーレス結晶質アルミノシリケート成型体のアルカリ金属／アルミニウム原子比が4〜200の範囲内となるようにアルカリ金属成分を添加し、アルカリ金属成分の存在下で焼成を行う工程は、第二工程でアルカリ金属／アルミニウム原子比が４未満のバインダーレス結晶質アルミノシリケートを焼成したあとで行っても良く、更に第三工程によりバインダーレス結晶質アルミノシリケート成型体のカチオン型をプロトン型、あるいは、アンモニウムイオン型としたあとで行っても良く、プロピレン合成反応などの反応に使用して、反応性能がやや劣ることが判明したあとで行っても良い。
【００６５】
本発明の参考形態のプロピレン製造用触媒は、赤外分光分析で3715cm-1から3735cm-1の範囲内に観察される水酸基のピーク位置が3715cm-1から3725cm-1（3725cm-1は含まない）の範囲内であるバインダーレス結晶質アルミノシリケート成型体に、前記バインダーレス結晶質アルミノシリケート成型体のアルカリ金属とアルミニウムの原子比が、アルカリ金属／アルミニウム原子比で表わして4〜200の範囲内となるようにアルカリ金属成分を添加して、アルカリ金属成分の存在下で焼成を行う工程と、得られたバインダーレス結晶質アルミノシリケート成型体のカチオン型をプロトン型、あるいは、アンモニウムイオン型とする工程を行うことによっても製造できる。
【００６６】
赤外分光分析で3715cm-1から3735cm-1の範囲内に観察される結晶質アルミノシリケートのピーク位置が3715cm-1から3725cm-1（3725cm-1は含まない）の範囲内であるバインダーレス結晶質アルミノシリケート成型体は、例えば、第二工程におけるバインダーレス結晶質アルミノシリケートのアルカリ金属／アルミニウム原子比が４未満であった場合や、プロピレン合成反応を長時間行って触媒性能が低下してしまった場合などに見られる。このような場合でも、バインダーレス結晶質アルミノシリケート成型体のアルカリ金属／アルミニウム原子比が4〜200の範囲内となるようにアルカリ金属成分を添加して、アルカリ金属成分の存在下で焼成を行うことにより、赤外分光分析で3715cm-1から3735cm-1の範囲内に観察される結晶質アルミノシリケートのピーク位置が3725cm-1から3735cm-1の範囲内であるバインダーレス結晶質アルミノシリケート成型体となり、プロピレン合成反応のプロピレン収率は高くでき、触媒寿命も長くできる。
【００６７】
＜プロピレンの製造方法＞
本発明では、前記記載の方法で得られたプロピレン製造用触媒の存在下で、メタノール及び／またはジメチルエーテルからプロピレンを製造することができる。本発明の参考形態のプロピレン製造用触媒を用いたプロピレン合成反応では、メタノールのみを原料に用いても、ジメチルエーテルのみを原料に用いても、生成するエチレン、プロパン、プロピレンなどの収率はほぼ同じであるため、プロピレンの製造に用いる原料中のメタノールとジメチルエーテルの存在割合は任意であり、メタノールのみであっても、ジメチルエーテルのみであっても良い。
【００６８】
また、本発明では、前記記載の方法で得られたプロピレン製造用触媒の存在下で、オレフィンからプロピレンを製造することができる。例えば、本発明の参考形態のプロピレン製造用触媒を用いて、1−ブテンやイソブテンなどの炭素数４のオレフィンや、１−ヘキセンなどの炭素数６のオレフィン原料から、プロピレンを合成できる（オレフィンの異性化反応）。
【００６９】
本発明の参考形態のプロピレン製造用触媒を用いたメタノール及び／またはジメチルエーテルからプロピレンを合成する反応では、ブテン、ペンテン、ヘキセンなどのオレフィンが副生する。本発明では、本発明の参考形態のプロピレン製造用触媒の存在下、副生したオレフィンを前記異性化反応させることによりプロピレンに転化できるため、プロセス全体のプロピレン収率を向上させることができる。
【００７０】
異性化反応に使用できるオレフィンの種類は特に限定されるものではないが、MFI型の結晶構造及び／またはMEL型の結晶構造を含むバインダーレス結晶質アルミノシリケート成型体存在下でプロピレンを合成する反応で副生するオレフィンは、炭素数が４〜８のオレフィンが多い特徴があり、前記結晶構造の細孔内への反応物質の拡散の点から、炭素数が４〜８のオレフィンが好ましい。
【００７１】
異性化反応に使用できるオレフィンの起源は特に限定されるものではなく、メタノール及び／またはジメチルエーテルからのプロピレン合成反応で副生したオレフィンでも良く、オレフィンの異性化反応で副生したオレフィンでも良く、ナフサ分解など他の反応プロセスで生成したオレフィンでも良い。また、オレフィンを精製プロセスにおいてそれぞれのオレフィン成分に精製してから使用しても、炭素数が４〜８のオレフィン留分のように各種オレフィンが混じった状態で使用しても良い。異性化反応は、異性化反応専用の反応装置で行っても良く、あるいは、メタノール及び／またはジメチルエーテルからプロピレンを合成する反応の装置で、メタノール及び／またはジメチルエーテルからのプロピレン合成反応と同時に行っても良い。
【００７２】
従って、本発明の参考形態のプロピレンの製造方法は、前記記載のプロピレン製造用触媒の存在下、メタノール及び／またはジメチルエーテルからプロピレンを製造する方法であり、前記記載のプロピレン製造用触媒の存在下、炭素数が４〜８のオレフィンから選ばれる少なくとも一種類のオレフィンからプロピレンを製造する方法であり、前記記載のプロピレン製造用触媒の存在下、メタノール、ジメチルエーテルおよび炭素数が４〜８のオレフィンからなる群から選択される１種または２種以上を含む原料から、プロピレンを製造する方法である。
【００７３】
本発明の参考形態のプロピレンの製造方法では、メタノール、ジメチルエーテルおよび炭素数が４〜８のオレフィンからなる群から選択される１種または２種以上の原料を、希釈せずにそのままプロピレン合成反応に用いても良いが、ヘリウム、窒素、アルゴン、水蒸気などで希釈してプロピレン合成反応を行う方が、プロピレン収率がより高くなるため好ましい。また、プロピレン合成反応をほとんど起こさないエチレンや炭素数が２〜８の範囲内のパラフィンを希釈ガスに用いても、プロピレン収率はより高くなるため好ましい。その際、メタノールとジメチルエーテルと炭素数が４〜８のオレフィンの原料濃度の総和（体積％,vol％）は、25％〜100％の範囲内が好適である。なお、希釈ガスは、単独で使用しても、二種以上を混合して使用しても良い。
【００７４】
本発明の参考形態のプロピレンの製造の反応形式は特に限定されず、任意の反応形式で行うことができる。例えば、固定床気相流通式反応形式、流動層反応形式で行うことができる。固定床気相流通式の場合、断熱式、多管熱交換式、中間熱交換・多段断熱式、原料中間供給・多段断熱式、自己熱交換式などの反応器が使用できる。反応温度は特に限定されないが、プロピレン合成反応のプロピレン収率の点から、400℃〜600℃の範囲内の温度が好ましく、450℃〜550℃の範囲内の温度がより好ましい。反応圧力は特に限定されないが、絶対圧で0.01MPa〜10MPaの範囲内の圧力が好ましく、0.05MPa〜1MPaの範囲内の圧力がより好ましい。原料の供給速度は、重量空間速度（WHSV）で表して0.1hr-1〜20hr-1の範囲内が好ましく、0.5hr-1〜10hr-1の範囲内がより好ましい。ここで、重量空間速度（WHSV）とは、単位触媒重量当りの単位時間における原料の供給重量を表すものである。
【００７５】
本発明の参考形態のプロピレンの製造に用いる触媒の形状は、特に限定されるものではなく、例えば、球状、楕円状、円柱状、リング状、板状、シート状、ハニカム状、花びら状などの形状で合成したバインダーレス結晶質アルミノシリケート成型体をそのまま使用できる。また、バインダーレス結晶質アルミノシリケート成型体を原料に適当な形状の打錠成型体を作成して、プロピレン合成反応に用いても良い。触媒のサイズも特に限定されるものではなく、反応形式に応じて適切なサイズのバインダーレス結晶質アルミノシリケート成型体を使用でき、必要に応じて、更に加工しても良い。
【実施例】
【００７６】
以下の実施例により本発明を具体的に説明するが、本発明はこれらの実施例に限定されるものではない。
【００７７】
本発明の実施例、比較例では、プロピレン製造用触媒の物性、反応性能は、次のようにして測定した。
【００７８】
＜結晶構造分析及び結晶化度の測定＞
バインダーレス結晶質アルミノシリケート成型体の結晶構造分析と結晶化度の測定は、粉末X線回折法（XRD）により行った。XRD測定は、メノウ乳鉢内で粉砕し110℃に設定した乾燥器内で乾燥処理した試料を用いて行い、所定重量の試料を用いて行った。X線回折の測定は、株式会社マック・サイエンス（現ブルカー・エイエックスエス株式会社）製の粉末X線回折装置M18XCEを用い、X線源にCuKα線（1.54056Å）を使用して、２θ＝2°〜54°の範囲で行った。結晶構造は、２θ＝2°〜54°の範囲のピークパターンから決定した。結晶化度は、２θ＝23.0°〜23.3°の範囲内に現れるピーク強度を測定し、UOP社製のMFI-300粉末（SiO2/Al2O3モル比＝300，Si/Al比＝150）のピーク強度を基準に相対比（％）で表した。なお、MFI型の２θ＝23.0°〜23.3°の範囲内に現れるピークは、（051）面あるいは（501）面に対応し、MEL型の２θ＝23.0°〜23.3°の範囲内に現れるピークは、（501）面に対応する。
【００７９】
＜組成分析＞
バインダーレス結晶質アルミノシリケート成型体に含まれるケイ素、アルミニウム、アルカリ金属の定量分析は、ICP発光分光分析法（高周波誘導結合プラズマ発光分光分析法：ICP-AES，ICP-OES）により行った。試料は、メノウ乳鉢内で粉砕し110℃に設定した乾燥器内で乾燥処理したものを用い、測定の直前に、60％硝酸（微量分析用）と40％HF（微量分析用）を用いて、マイクロ波分解により試料を溶解し、更に純水で適当な濃度に希釈して、ICP発光分光分析に供した。マイクロ波分解は、マイルストーンゼネラル株式会社製のマイクロ波試料前処理装置ETHOS  1、TFM高圧分解容器HPV-100を用いて行った。ICP発光分光分析は、バリアンテクノロジーズジャパンリミテッド製のICP発光分光分析装置VISTA-PROを用いて行った。
【００８０】
＜赤外分光分析＞
バインダーレス結晶質アルミノシリケート成型体の赤外分光分析は、サーモニコレー株式会社（現サーモフィッシャーサイエンティフィック株式会社）製のFT-IR分光分析装置AVATAR370と、高温／真空チャンバーを備えた拡散反射測定装置Spectra-Tech  CollectorIIとを用いて行った。試料は、メノウ乳鉢内で粉砕し110℃に設定した乾燥器内で乾燥処理したものを用いた。赤外分光スペクトルの測定は、所定量の試料を拡散反射装置のセルに入れ、空気中で400℃に加熱して行った。赤外スペクトルは、吸光度（Kubelka-Munk）を測定した。
【００８１】
＜プロピレン製造用触媒の反応性能分析＞
プロピレン合成反応の性能試験は、原料タンク、原料供給ポンプ、原料ガス導入装置、不活性ガス導入装置、反応管（石英ガラス製、あるいは、SUS316製、内径15mmφ、長さ300mm）、冷却装置、反応生成ガス捕集装置などを備えた固定床気相流通式反応装置を用いて行った。反応成績は、ガスクロマトグラフに反応生成ガスをオンラインで導入して、定量分析を行って求めた。原料にメタノールあるいはジメチルエーテルを用いた場合のメタノール転化率、ジメチルエーテル転化率は、それぞれ次の式で計算した。
（１）メタノール転化率（％）＝（（（原料のメタノールの重量）−（反応生成物中のメタノールの重量））／（原料のメタノールの重量））×100
（２）ジメチルエーテル転化率（％）＝（（（原料のジメチルエーテルの重量）−（反応生成物中のジメチルエーテルの重量））／（原料のジメチルエーテルの重量））×100
また、反応で生成した炭化水素化合物の収率は、反応で生成したそれぞれの炭化水素中の炭素のモル数を、原料に用いたメタノール中あるいはジメチルエーテル中の炭素のモル数で除して、これに100を乗じて求めた。例えば、プロピレン収率は次の式で計算した。
（３）プロピレン収率（c-mol%）＝（（反応で生成したプロピレンのモル数×３）／（原料メタノールのモル数×１））×100
（４）プロピレン収率（c-mol%）＝（（反応で生成したプロピレンのモル数×３）／（原料ジメチルエーテルのモル数×２））×100
【００８２】
本発明の実施例、比較例のプロピレン製造用触媒の合成に用いた原料、試薬のうち、代表的なものを以下に示した。
（１）シリカ担体、CARiACT（登録商標）、品名Q-50、呼称粒子径8-14mesh、富士シリシア化学株式会社製。試験分析値：比表面積71m2/g、細孔容積0.98ml/g、充填密度0.42g/ml、ｐH8.0、乾燥減量0.5％、平均細孔径47.9nm。
（２）テトラプロピルアンモニウムヒドロキシド40％水溶液、セイケム株式会社製、製品番号746。試験分析値：Assay＝40.56wt%、K+Na含有量＝3ppm。
（３）テトラプロピルアンモニウムヒドロキシド40％水溶液、ライオンアクゾ株式会社製、品名TPAH-40。試験分析値：Assay＝40.0wt%、K含有量＝1.0wt%。
（４）硝酸アルミニウム・９水和物、関東化学株式会社製、Cat.No.01170-00、特級。
（５）0.5mol/L水酸化カリウム溶液（N/2）、関東化学株式会社製、Cat.No.32847-08。
（６）水酸化カリウム、関東化学株式会社製、Cat.No.32344-00、特級、純度86.0％。
（７）塩化カリウム、和光純薬工業株式会社製、Cat.No.163-03545、試薬特級。
（８）アルミン酸ナトリウム、関東化学株式会社製、Cat.No.37095-01、鹿１級。Al2O3含有量＝36.5質量％，Na2O含有量＝33.0質量％、Na2O/Al2O3モル比＝約1.5。
【００８３】
＜アルカリ金属成分の使用量と触媒物性、性能との関係、添加工程＞
実施例１〜１１は、プロピレン製造用触媒製造時のアルカリ金属成分の使用量と触媒物性、触媒性能との関係を例示したものである。また、アルカリ金属成分の添加工程のタイミングについて例示したものである。表１は、実施例の第一工程と第二工程におけるアルカリ金属化合物の種類と使用量（アルカリ金属／アルミニウム原子比）、プロピレン製造用触媒のSi/Al比、結晶化度、赤外分光分析の水酸基のピーク位置、プロピレン合成反応試験の結果をまとめたものである。反応試験は、バインダーレス結晶質アルミノシリケート成型体からなる触媒1.57ｇ（3.0ｍｌ）を反応管の中央に充填し、ジメチルエーテル（DME）のガスを毎分12.7ｍｌ、重量空間速度（WHSV）1.0hr-1で、窒素ガスを毎分23.7ｍｌで供給し、温度450℃、大気圧下で行った。反応のジメチルエーテル転化率、プロピレン収率は、温度が高い方が良くなるが、これらの例では、触媒性能が比較しやすいように反応温度を下げている。
【００８４】
実施例１
＜原料成型体の調製工程＞
硝酸アルミニウム・９水和物0.0495ｇを純水33.0ｇに溶解し、この溶液に20.0ｇのシリカ担体CARiACT（登録商標）Q-50を２時間含浸させた。ロータリーエバポレータを用い、70〜80℃の加熱下で水分を減圧留去し、更に80℃の乾燥器中で15時間乾燥させ、硝酸アルミニウムを担持したシリカ担体を得た。次にセイケム株式会社製テトラプロピルアンモニウムヒドロキシド40％水溶液（製品番号746）10.02ｇと0.5mol/L水酸化カリウム溶液1.06ｇを純水23.0ｇで希釈した溶液に、前記の硝酸アルミニウムを担持したシリカ担体を２時間含浸させた。その後、ロータリーエバポレータを用い、70〜80℃の加熱下で水分を減圧留去し、更に80℃の乾燥器中で1時間乾燥させ、硝酸アルミニウム、水酸化カリウムとテトラプロピルアンモニウムヒドロキシドの成分を担持したシリカ担体からなる原料成型体を得た。組成分析の結果、この原料成型体の組成比は、各成分を酸化物の形で記述した組成式で表して、0.060TPAOH、1.0SiO2、0.000198Al2O3、0.0008M2O、であり、Si/Al比は2525、アルカリ金属／アルミニウム原子比は4.0であった。ここで、TPAOHはテトラプロピルアンモニウムヒドロキシドを、Mはアルカリ金属を表し、以下、本発明の明細書では同様に記述する。
【００８５】
＜バインダーレス結晶質アルミノシリケート成型体の合成工程：第一工程＞
前記原料成型体25.2ｇをステンレス製のかごに入れ、底部に7.0ｇの純水を入れたSUS304ジャケット付きのテフロン（登録商標）るつぼ（内容積100ｍｌ）内に、原料成型体が純水と接触しないように設置した。前記ジャケット付きのテフロン（登録商標）るつぼを密閉し、温度160℃の乾燥器中で10時間加熱処理を行い、原料成型体を飽和水蒸気の雰囲気に接触させた。昇温時間は6時間とした。室温まで冷却したあと、得られた白色固体を110℃で5時間乾燥させた。この白色固体は粉末X線回折の結果、結晶性の良いMFI型の結晶構造であり、バインダーレス結晶質アルミノシリケート成型体が合成できていることがわかった。また、前記バインダーレス結晶質アルミノシリケート成型体のアルカリ金属／アルミニウム原子比は組成分析の結果、原料成型体と同じ4.0であった。
＜アルカリ金属成分存在下での焼成工程：第二工程＞
このバインダーレス結晶質アルミノシリケート成型体を空気気流中で550℃4時間焼成して、白色固体19.8ｇを得た。
【００８６】
＜カチオン交換工程：第三工程＞
この白色固体を70℃の2mol/L塩化アンモニウム水溶液に2時間含浸してアンモニウムイオン交換を行った。イオン交換操作は3回繰り返し、塩化物イオンが硝酸銀水溶液で検出されなくなるまで洗浄した。その後、固体を110℃で5時間乾燥し、更に空気気流中で550℃4時間焼成して、プロピレン製造用触媒E１（触媒E1）を得た。
＜触媒の物性及び性能分析＞
触媒E１の形状、サイズは、原料に用いたシリカ担体CARiACT（登録商標）Q-50の形状とサイズを維持しており、粉末X線回折の結果、結晶化度は113％であり、触媒E１は結晶性の良いMFI型の結晶構造のバインダーレス結晶質アルミノシリケート成型体であることがわかった。組成分析の結果、Si/Al比は2525であった。アルカリ金属は検出されず、アンモニウムイオン交換により除去されていることがわかった。赤外分光分析の結果、3715cm-1から3735cm-1の範囲内に観察される水酸基のピーク位置は、3728.7cm-1であった。原料流通開始後６時間目のプロピレン合成反応の成績はジメチルエーテル転化率100％、プロピレン収率38.0c-mol％であり、原料流通開始後50時間目の成績はジメチルエーテル転化率100.0％、プロピレン収率36.2c-mol％であり、性能良好であった。
【００８７】
実施例２〜実施例４
実施例１の原料成型体調製工程で用いる水酸化カリウムの使用量を変え、原料成型体のアルカリ金属／アルミニウム原子比、及び、第二工程のアルカリ金属成分存在下での焼成工程におけるバインダーレス結晶質アルミノシリケート成型体のアルカリ金属／アルミニウム原子比を、10.0、20.0、150.0とした以外は、全て実施例１と同様にしてプロピレン製造用触媒（触媒E2、触媒E3、触媒E4）を得た。各触媒のSi/Al比、結晶化度、水酸基のピーク位置、プロピレン合成反応の成績は、表１にまとめて記載した。
【００８８】
参考例１
実施例１において、硝酸アルミニウム・９水和物の代わりにアルミン酸ナトリウム0.0184ｇを用い、0.5mol/L水酸化カリウム溶液を用いなかった以外は、全て実施例１と同様にしてプロピレン製造用触媒E5（触媒E5）を得た。この場合、原料成型体のアルカリ金属／アルミニウム原子比、第二工程のアルカリ金属成分存在下での焼成工程におけるバインダーレス結晶質アルミノシリケート成型体のアルカリ金属／アルミニウム原子比とも、組成分析の結果、1.5であった。触媒E5の形状、サイズは、原料に用いたシリカ担体CARiACT（登録商標）Q-50の形状と同様であり、粉末X線回折の結果、結晶化度は109％であり、触媒E5は結晶性の良いMFI型の結晶構造のバインダーレス結晶質アルミノシリケート成型体であった。組成分析の結果、Si/Al比は2525であり、アルカリ金属は検出されなかった。赤外分光分析の結果、3715cm-1から3735cm-1の範囲内に観察される水酸基のピーク位置は、3719.2cm-1であった。原料流通開始後６時間目のプロピレン合成反応の成績はジメチルエーテル転化率100％、プロピレン収率39.2c-mol％であったが、原料流通開始後50時間目の成績はジメチルエーテル転化率98.7％、プロピレン収率33.6c-mol％と、原料流通開始後６時間目と比べてやや性能低下していることがわかる。
【００８９】
参考例２
実施例１において、0.5mol/L水酸化カリウム溶液を用いなかった以外は、全て実施例１と同様にしてプロピレン製造用触媒E6を得た。この場合、原料成型体のアルカリ金属／アルミニウム原子比、第二工程のアルカリ金属成分存在下での焼成工程におけるバインダーレス結晶質アルミノシリケート成型体のアルカリ金属／アルミニウム原子比とも、組成分析の結果、0.0058であった。触媒E6のSi/Al比、結晶化度、水酸基のピーク位置、プロピレン合成反応の成績は、表１にまとめて記載した。
【００９０】
参考例３
実施例１の原料成型体調製工程で用いる水酸化カリウムの使用量を変え、原料成型体のアルカリ金属／アルミニウム原子比、及び、第二工程のアルカリ金属成分存在下での焼成工程におけるバインダーレス結晶質アルミノシリケート成型体のアルカリ金属／アルミニウム原子比を、2.0とした以外は、全て実施例１と同様にしてプロピレン製造用触媒E7を得た。触媒E7のSi/Al比、結晶化度、水酸基のピーク位置、プロピレン合成反応の成績は、表１にまとめて記載した。
【００９１】
実施例８
参考例２のプロピレン合成反応の成績が悪かった触媒E6、20.0ｇを、塩化カリウム0.10ｇを純水33.0ｇに溶解させた水溶液に２時間含浸させ、その後、ロータリーエバポレータを用い、70〜80℃の加熱下で水分を減圧留去し、更に110℃で5時間乾燥して、触媒E6に塩化カリウムを担持した。組成分析の結果、塩化カリウムを担持した触媒E6のアルカリ金属／アルミニウム原子比は10.2であった。塩化カリウムを担持した触媒E6を空気気流中で550℃4時間焼成し、その後、実施例１の第三工程と同様にカチオン交換を行い、プロピレン製造用触媒E8（白色固体）を得た。触媒E8の形状、サイズは、原料に用いたシリカ担体CARiACT（登録商標）Q-50の形状と同様であり、粉末X線回折の結果、結晶化度は118であり、触媒E8は結晶性の良いMFI型の結晶構造のバインダーレス結晶質アルミノシリケート成型体であった。組成分析の結果、Si/Al比は2525であり、アルカリ金属は検出されなかった。赤外分光分析の結果、3715cm-1から3735cm-1の範囲内に観察される水酸基のピーク位置は、3729.5cm-1であった。原料流通開始後６時間目のプロピレン合成反応の成績はジメチルエーテル転化率100％、プロピレン収率38.4c-mol％であり、原料流通開始後50時間目の成績は、ジメチルエーテル転化率100％、プロピレン収率38.8c-mol％であり、性能良好であった。
【００９２】
実施例９
参考例２の原料成型体調製と同様、実施例１の原料成型体調製工程では用いた0.5mol/L水酸化カリウム溶液を用いないで、硝酸アルミニウムとテトラプロピルアンモニウムヒドロキシドの成分を担持したシリカ担体からなる原料成型体を得た。組成分析の結果、この原料成型体の組成比は、各成分を酸化物の形で記述した組成式で表して、0.060TPAOH、1.00SiO2、0.0001980Al2O3、0.00000120M2Oであり、Si/Al比は2525、アルカリ金属／アルミニウム原子比は0.0058であった。実施例１の第一工程と同様にバインダーレス結晶質アルミノシリケート成型体の合成工程を行い、薄茶白色の固体を得た。この薄茶白色の固体は粉末X線回折の結果、結晶性の良いMFI型の結晶構造であり、バインダーレス結晶質アルミノシリケート成型体が合成できていることがわかった。前記薄茶白色の固体22.8ｇを、0.20ｇの塩化カリウムを33.0ｇの純水に溶解した塩化カリウム水溶液に２時間含浸させ、その後、ロータリーエバポレータを用い70〜80℃の加熱下で水分を減圧留去し、更に110℃で5時間乾燥させて、塩化カリウムを担持したバインダーレス結晶質アルミノシリケート成型体を得た。組成分析の結果、この時点におけるバインダーレス結晶質アルミノシリケート成型体のアルカリ金属／アルミニウム原子比は20.3であった。また、前記成型体は構造規定剤成分であるテトラプロピルアンモニウムイオンを含有していた。この塩化カリウムを担持した成型体を空気気流中で550℃4時間焼成して白色の固体19.7ｇを得、その後、実施例１の第三工程と同様にカチオン交換を行い、プロピレン製造用触媒E9（白色固体）を得た。触媒E9のSi/Al比、結晶化度、水酸基のピーク位置、プロピレン合成反応の成績は、表１にまとめて記載した。
【００９３】
実施例１０
実施例９と同様に原料成型体の調製と第一工程を行い、バインダーレス結晶質アルミノシリケート成型体を得た。次に、実施例９とは異なり、塩化カリウムの担持を行わないで前記成型体を空気気流中で550℃4時間焼成し、構造規定剤成分のテトラプロピルアンモニウムイオンを除去した。組成分析の結果、この時点におけるバインダーレス結晶質アルミノシリケート成型体のアルカリ金属／アルミニウム原子比は、原料成型体と同様0.0058であった。このバインダーレス結晶質アルミノシリケート成型体に、アルカリ金属／アルミニウム原子比が50.0となるように塩化カリウムを担持した。塩化カリウムを担持した成型体を空気気流中で400℃4時間焼成し、その後、実施例１の第三工程と同様にカチオン交換を行い、プロピレン製造用触媒E10を得た。触媒E10のSi/Al比、結晶化度、水酸基のピーク位置、プロピレン合成反応の成績は、表１にまとめて記載した。
【００９４】
参考例４
実施例９において、塩化カリウムの担持量を変えて、バインダーレス結晶質アルミノシリケート成型体のアルカリ金属／アルミニウム原子比を2.0とした以外は、全て実施例９と同様にしてプロピレン製造用触媒E11を得た。触媒E11のSi/Al比、結晶化度、水酸基のピーク位置、プロピレン合成反応の成績は、表１にまとめて記載した。
【００９５】
表１に記載した実施例１〜４、８〜１０及び参考例１〜４の結果から、特定のアルカリ金属成分量、即ち、アルカリ金属／アルミニウム原子比が4〜200の範囲内のバインダーレス結晶質アルミノシリケート成型体を焼成することにより、プロピレン合成反応のプロピレン収率と触媒寿命により優れたプロピレン製造用触媒が得られることがわかる。また、アルカリ金属成分量と、赤外分光スペクトルのピーク位置が対応していることもわかる。アルカリ金属成分は、原料成型体の調製工程で用いても良く、原料成型体を飽和水蒸気と接触させて得られるバインダーレス結晶質アルミノシリケート成型体に添加しても良く、構造規定剤成分を除去したバインダーレス結晶質アルミノシリケート成型体に添加しても良いことがわかる。また、触媒作成時にアルカリ金属成分を用いなかったために反応性能がやや悪かった触媒でも、前記範囲内のアルカリ金属成分存在下で焼成を行うことにより、優れた反応性能を付与できることがわかる。
【００９６】
＜アルカリ金属化合物の種類、触媒製造方法＞
実施例１２〜１７は、アルカリ金属化合物の種類、原料成型体の調製法、第一工程の加熱処理条件を例示したものである。表２は、実施例の第一工程と第二工程におけるアルカリ金属化合物の種類と使用量（アルカリ金属／アルミニウム原子比）、プロピレン製造用触媒のSi/Al比、結晶化度、赤外分光分析の水酸基のピーク位置、プロピレン合成反応試験の結果をまとめたものである。反応試験は、表１に記載した実施例と同様にして行った。
【００９７】
実施例１２
実施例１において、0.5mol/L水酸化カリウム溶液の代わりに塩化リチウム（和光純薬工業株式会社製、Cat.No.127-01165、試薬特級）0.112ｇを用い、第一工程の加熱処理条件を180℃、10時間とした以外は、全て実施例１と同様にしてプロピレン製造用触媒E12を得た。第一、第二工程におけるアルカリ金属／アルミニウム原子比、触媒E12のSi/Al比、結晶化度、水酸基のピーク位置、プロピレン合成反応の成績は、表２にまとめて記載した。
【００９８】
実施例１３
実施例１において、0.5mol/L水酸化カリウム溶液の代わりに硝酸カリウム（和光純薬工業株式会社製、Cat.No.160-04035、試薬特級）0.267ｇを用い、第一工程の加熱処理条件を120℃、30時間とした以外は、全て実施例１と同様にしてプロピレン製造用触媒E13を得た。第一、第二工程におけるアルカリ金属／アルミニウム原子比、触媒E13のSi/Al比、結晶化度、水酸基のピーク位置、プロピレン合成反応の成績は、表２にまとめて記載した。
【００９９】
実施例１４
日本アエロジル株式会社製シリカ粉末（アエロジル（登録商標）200粉末）20.0ｇ、セイケム株式会社製テトラプロピルアンモニウムヒドロキシド40％水溶液（製品番号746）10.02ｇ、硫酸アルミニウム・14〜18水和物（関東化学株式会社製、Cat.No.01186-00、鹿特級）0.0415ｇの水溶液、0.5mol/L水酸化ナトリウム溶液（N/2）（関東化学株式会社製、Cat.No.37848-08）5.28ｇを攪拌混合して、白色の沈澱スラリーを調製した。このスラリーを80℃の乾燥器内で乾燥させ白色固体を得た。この固体を圧縮成型して原料成型体とし、実施例１の第一工程、第二工程、第三工程と同様の操作を行い、プロピレン製造用触媒E14を得た。第一、第二工程におけるアルカリ金属／アルミニウム原子比、触媒E14のSi/Al比、結晶化度、水酸基のピーク位置、プロピレン合成反応の成績は、表２にまとめて記載した。
【０１００】
実施例１５
日産化学工業株式会社製の20％コロイダルシリカ（スノーテックスN）60ｇの溶液に、水酸化ナトリウム(和光純薬工業株式会社製、Cat.No.198-13765、試薬特級)の4mol/L水溶液90gを滴下しながら、攪拌混合して白色の沈澱ゲルを調製した。その後、20％硫酸水溶液を沈澱ゲル分散液のｐHが6前後になるまで加えた。沈澱を濾別、水洗し、110℃の乾燥器で一晩乾燥させた。得られたシリカ粉末を硝酸アルミニウム水溶液に含浸させ、その後、110℃の乾燥器で一晩乾燥させた。圧縮成型により粉末を成型し、300℃で3時間焼成して、シリカ・アルミナ担体20.0ｇを得、セイケム株式会社製テトラプロピルアンモニウムヒドロキシド40％水溶液（製品番号746）10.02ｇを用いてテトラプロピルアンモニウム成分を担持して原料成型体とした。実施例１の第一工程と同様にしてバインダーレス結晶質アルミノシリケート成型体とした後、炭酸セシウム（Cs2CO3：和光純薬工業株式会社製、Cat.No.038-06545、和光一級）の水溶液を用いて炭酸セシウムを担持し、実施例１の第二工程、第三工程と同様の操作を行って、プロピレン製造用触媒E15を得た。第一、第二工程におけるアルカリ金属／アルミニウム原子比、触媒E15のSi/Al比、結晶化度、水酸基のピーク位置、プロピレン合成反応の成績は、表２にまとめて記載した。
【０１０１】
実施例１６
実施例１において、セイケム株式会社製テトラプロピルアンモニウムヒドロキシド40％水溶液（製品番号746）の代わりにライオンアクゾ株式会社製テトラプロピルアンモニウムヒドロキシド40％水溶液(品名TPAH-40)を同量用い、0.5mol/L水酸化カリウム溶液を用いなかった以外は、全て実施例１と同様にしてプロピレン製造用触媒E16を得た。この場合、TPAH-40がカリウム成分を含むため、第二工程の焼成前における固体のアルカリ金属／アルミニウム原子比は21.4であった。第一、第二工程におけるアルカリ金属／アルミニウム原子比、触媒E16のSi/Al比、結晶化度、水酸基のピーク位置、プロピレン合成反応の成績は、表２にまとめて記載した。
【０１０２】
実施例１７
参考例１において、第二工程の焼成前に、バインダーレス結晶質アルミノシリケート成型体のアルカリ金属／アルミニウム原子比が20.0となる量の塩化カリウムを担持した以外は、全て参考例１と同様にしてプロピレン製造用触媒E17を得た。組成分析の結果、原料成型体のアルカリ金属／アルミニウム原子比は1.5であり、第二工程のアルカリ金属成分存在下での焼成工程におけるバインダーレス結晶質アルミノシリケート成型体のアルカリ金属／アルミニウム原子比は20.0であった。触媒E17のSi/Al比、結晶化度、水酸基のピーク位置、プロピレン合成反応の成績は、表２にまとめて記載した。
【０１０３】
表２に記載した実施例１２〜１７の結果から、本発明のプロピレン製造用触媒の製造には、リチウム、ナトリウム、カリウム、セシウムのアルカリ金属化合物が使用できることがわかる。また、アルミン酸ナトリウムを用いる場合は、他のアルカリ金属成分と併用することで、プロピレン合成性能の良い触媒が製造できることがわかる。
＜アルカリ金属成分存在下での焼成温度＞
実施例１０、１８〜２０は、アルカリ金属成分の存在下での焼成温度の影響を調べた例である。反応試験は、表１に記載した実施例と同様にして行った。
【０１０４】
実施例１８
実施例１０において、塩化カリウムを担持したバインダーレス結晶質アルミノシリケート成型体を空気気流中で300℃4時間焼成した以外は、全て実施例１０と同様にしてプロピレン製造用触媒E18を得た。組成分析の結果、Si/Al比は2525であった。赤外分光分析の水酸基のピーク位置は、3727.8cm-1であった。原料流通開始後50時間目のプロピレン合成反応の成績は、ジメチルエーテル転化率100.0％、プロピレン収率38.4c-mol％であり、性能良好であった。
【０１０５】
実施例１９
実施例１０において、塩化カリウムを担持したバインダーレス結晶質アルミノシリケート成型体を空気気流中で650℃4時間焼成した以外は、全て実施例１０と同様にしてプロピレン製造用触媒E19を得た。組成分析の結果、Si/Al比は2525であった。赤外分光分析の水酸基のピーク位置は、3729.0cm-1であった。原料流通開始後50時間目のプロピレン合成反応の成績は、ジメチルエーテル転化率100.0％、プロピレン収率38.9c-mol％であり、性能良好であった。
【０１０６】
実施例２０
実施例１０において、塩化カリウムを担持したバインダーレス結晶質アルミノシリケート成型体を空気気流中で200℃4時間焼成した以外は、全て実施例１０と同様にしてプロピレン製造用触媒E20を得た。組成分析の結果、Si/Al比は2525であった。赤外分光分析の水酸基のピーク位置は、3719.2cm-1であった。原料流通開始後50時間目のプロピレン合成反応の成績は、ジメチルエーテル転化率96.8％、プロピレン収率29.7c-mol％とやや悪かった。
【０１０７】
＜プロピレン製造用触媒のSi/Al比と触媒性能の関係＞
実施例１６、２１〜２４、比較例１、２は、Si/Al比を変えて合成したプロピレン製造用触媒によるジメチルエーテルからのプロピレン合成反応の例である。また、実施例２５はMEL型結晶構造の触媒による反応の例である。比較例３は水性反応スラリーを原料に用いる従来の方法で合成した結晶質アルミノシリケートを用いたプロピレン合成反応の例である。表３は、実施例及び比較例触媒のSi/Al比、結晶構造、結晶化度、赤外分光分析の水酸基のピーク位置とプロピレン合成反応試験の結果をまとめたものである。反応試験は、表１に記載した実施例と同様にして行った。
【０１０８】
実施例２１〜実施例２４
実施例１６において、硝酸アルミニウム・９水和物の使用量を変え、原料成型体の仕込みSi/Al比を500、1000、1500、5000とした以外は、全て実施例１６と同様にしてプロピレン製造用触媒（触媒E21、触媒E22、触媒E23、触媒E24）を得た。組成分析の結果、プロピレン製造用触媒のSi/Al比はそれぞれ、500、1000、1500、5000であり、仕込みSi/Al比のとおりであった。各触媒のSi/Al比、結晶構造、結晶化度、水酸基のピーク位置、プロピレン合成反応の成績、プロピレン／エチレン比（c-mol比）、プロピレン／プロパン比（c-mol比）は、表３にまとめて記載した。
【０１０９】
比較例１
実施例１６において、硝酸アルミニウム・９水和物の使用量を変え、原料成型体の仕込みSi/Al比を250とし、第二工程のアルカリ金属存在下での焼成を行う前に塩化カリウムの担持を行って、アルカリ金属／アルミニウム原子比を10.0とした以外は、全て実施例１６と同様にしてプロピレン製造用触媒C1を得た。触媒C1のSi/Al比、結晶構造、結晶化度、水酸基のピーク位置、プロピレン合成反応の成績、プロピレン／エチレン比（c-mol比）、プロピレン／プロパン比（c-mol比）は、表３にまとめて記載した。
【０１１０】
比較例２
実施例１６において、硝酸アルミニウム・９水和物を使用しなかった以外は、全て実施例１６と同様にしてプロピレン製造用触媒C2を得た。組成分析の結果、触媒C2のSi/Al比は、15000であった。触媒C2のSi/Al比、結晶構造、結晶化度、水酸基のピーク位置、プロピレン合成反応の成績、プロピレン／エチレン比（c-mol比）、プロピレン／プロパン比（c-mol比）は、表３にまとめて記載した。
【０１１１】
実施例２５
実施例３において、セイケム株式会社製テトラプロピルアンモニウムヒドロキシド40％水溶液（製品番号746）の代わりにセイケム株式会社製テトラブチルアンモニウムヒドロキシド40％水溶液13.0ｇを用いた以外は、全て実施例３と同様にしてプロピレン製造用触媒E25を得た。触媒E25のSi/Al比、結晶構造、結晶化度、水酸基のピーク位置、プロピレン合成反応の成績、プロピレン／エチレン比（c-mol比）、プロピレン／プロパン比（c-mol比）は、表３にまとめて記載した。
【０１１２】
比較例３
特許文献、特開2001-72411号公報を参考に、以下の手順でMFI型結晶質アルミノシリケート粉末を合成した。セイケム株式会社製テトラプロピルアンモニウムヒドロキシド40％水溶液（製品番号746）39.9ｇ、テトラエトキシシラン72.8ｇ、純水193.4ｇを混合して、２時間激しく攪拌した。この溶液に、硝酸アルミニウム・９水和物0.26ｇの水溶液10mlを添加して得られた水性スラリーを、攪拌装置付きのオートクレーブ（内容積0.5L）を用いて、温度105℃で96時間、自生圧下で加熱処理した。得られた白色スラリーを遠心分離して白色沈澱を得た。沈澱に水を加え、上澄み液のｐHが7になるまで遠心分離・洗浄を繰り返した。80℃で一晩乾燥後、空気気流中で600℃4時間焼成して、白色粉末15.1ｇを得た。白色粉末の収率は、原料のテトラエトキシシランと硝酸アルミニウム・９水和物に含まれるケイ素とアルミニウムの量から計算される理論収量の72重量％であった。実施例１のカチオン交換工程と同様に、アンモニウムイオン交換、焼成を行って、触媒C3を得た。粉末X線回折の結果、結晶化度は111％であり、触媒C3は結晶性の良いMFI型の結晶質アルミノシリケートであることがわかった。組成分析の結果、Si/Al比は500であった。プロピレン合成反応試験には、触媒C3の重量に対して20重量％の触媒化成製アルミナゾル、カタロイド−APを用いて成型したのち、焼成、整粒したものを用いた。触媒C3のSi/Al比、結晶構造、結晶化度、水酸基のピーク位置、プロピレン合成反応の成績、プロピレン／エチレン比（c-mol比）、プロピレン／プロパン比（c-mol比）は、表３にまとめて記載した。
【０１１３】
実施例１６、２１〜２４、比較例１、２の結果から、バインダーレス結晶質アルミノシリケート成型体のSi/Al比が500〜10000の範囲内であるMFI型、MEL型の結晶構造のプロピレン製造用触媒は、Si/Al比が500未満の触媒に比べて、プロピレン合成反応におけるエチレン、プロパンなどのパラフィンの生成量が少なく、プロピレン収率、プロピレン／プロパン比（c-mol比）に優れていることがわかる。比較例３は、Si/Al比が500のMFI型結晶質アルミノシリケート粉末を合成した例であるが、成型に用いるアルミナバインダー成分のためにプロピレン合成反応の成績は悪かった。
【０１１４】
＜触媒寿命試験の例＞
実施例２６
実施例１６の触媒E16を用いて、ジメチルエーテルのガスを重量空間速度（WHSV）2.0hr-1で供給し、温度500℃、大気圧下で反応試験を行った。反応ガス組成は、ジメチルエーテル／窒素体積比を60／40とした。表４に100時間目、500時間目、1000時間目における各成分の収率と、プロピレン／エチレン比（c-mol比）、プロピレン／プロパン比（c-mol比）を示した。触媒E16は、1000時間の反応を行っても、ジメチルエーテル収率は99％以上であり、プロピレン収率も42％と良好であった。
【０１１５】
＜メタノール原料での反応例＞
実施例２７
実施例１６の触媒E16を用いて、メタノールを重量空間速度（WHSV）2.4hr-1で供給し、温度500℃、大気圧下で反応試験を行った。反応ガス組成は、メタノール／窒素体積比を75／25とした。反応500時間目のメタノール転化率は100.0％であり、プロピレン収率は46.8％、プロピレン／エチレン比（c-mol比）は13.4、プロピレン／プロパン比（c-mol比）は707であり、ジメチルエーテルを原料に用いた場合と同等以上の成績であった。
【０１１６】
＜エチレン、ブテン、ヘキセンからのプロピレン合成例＞
実施例２８
実施例１６の触媒E16を用いて、１−ブテンを重量空間速度（WHSV）1.0hr-1で供給し、温度500℃、大気圧下で反応試験を行った。反応ガス組成は、１−ブテン／窒素体積比を50／50とした。表５に反応24時間目の反応管出口ガス組成をまとめた。
【０１１７】
実施例２９
実施例２８において、１−ブテンの代わりに１−ヘキセンを用いた以外は、全て実施例２８と同様にして行った。
【０１１８】
実施例３０
実施例２８において、１−ブテンの代わりにエチレンを用いた以外は、全て実施例２８と同様にして行った。本発明のプロピレン製造用触媒では、エチレンは、ほとんど反応しないことがわかる。
【０１１９】
＜メタノール、ジメチルエーテル、ブテン、エチレン混合原料からの反応例＞
実施例３１
実施例１６の触媒E16を用い、反応ガス組成（体積％）がジメチルエーテル／エチレン／イソブテン／水＝46／3／6／45の混合原料を供給して、温度550℃、大気圧下で反応試験を行った。ジメチルエーテルのWHSVは1.0hr-1、イソブテンのWHSVは0.16hr-1とした。表６に反応24時間目の反応管出口ガス組成をまとめた。ジメチルエーテルの転化率は100.0％、プロピレン収率は47.5％であり、ジメチルエーテルのみを原料とした実施例２６と同様であった。
【０１２０】
実施例３２
実施例１６の触媒E16を用い、反応ガス組成（体積％）がメタノール／エチレン／１−ブテン＝91／3／6の混合原料を供給して、温度550℃、大気圧下で反応試験を行った。メタノールのWHSVは2.0hr-1、イソブテンのWHSVは0.23hr-1とした。表６に反応24時間目の反応管出口ガス組成をまとめた。メタノールの転化率は100.0％、プロピレン収率は47.2％であり、メタノールのみを原料とした実施例２７と同様であった。
【０１２１】
【表１】
0005987957.tif 000002
【０１２２】
【表２】
0005987957.tif 000003
【０１２３】
【表３】
0005987957.tif 000004
【０１２４】
【表４】
0005987957.tif 000005
【０１２５】
【表５】
0005987957.tif 000006
【０１２６】
【表６】
0005987957.tif 000007